(57)【要約】【課題】ピニング性を維持しつつ各色間において相対的な光沢差の調整ができるインクセットを提供する。【解決手段】顔料と光重合性化合物及び光重合開始剤とゲル化剤とを含有する２色以上のインクを含むインクセットを提供する。少なくとも１つのインクは、親水性基を有する顔料誘導体を含有する。すべてのインクで、６０度光沢度が任意の値となる条件１で形成した１００％ベタの単色画像が「式（１）Ｇａｍａｘ−Ｇａｍｉｎ≦３０」を満足する。すべてのインクで、６０度光沢度が条件１で測定した６０度光沢度より１０以上高い値となる条件２で形成した１００％ベタの単色画像が「式（２）Ｇｂｍａｘ−Ｇｂｍｉｎ≦３０」を満足する。ＧａｍａｘおよびＧｂｍａｘは、最も光沢度の高い１００％ベタの単色画像の光沢度を、ＧａｍｉｎおよびＧｂｍｉｎは最も光沢度の低い１００％ベタの単色画像の光沢度を表わす。【選択図】なし【特許請求の範囲】
【請求項１】
顔料と、光重合性化合物及び光重合開始剤と、ゲル化剤とを含有する２色以上のインクを含むインクセットであって、
前記インクセットの少なくとも１つのインクは、親水性基を有する顔料誘導体を含有しており、
前記インクセットに含まれるすべてのインクで、ＪＩＳ−Ｚ−８７４１に基づいて測定した６０度光沢度が任意の値となる条件１で形成した１００％ベタの単色画像が式（１）を満足し、かつ
前記インクセットに含まれるすべてのインクで、６０度光沢度が条件１で測定した６０度光沢度より１０以上高い値となる条件２で形成した１００％ベタの単色画像が式（２）を満足するインクセット：
式（１）  Ｇａｍａｘ−Ｇａｍｉｎ≦３０
式（２）  Ｇｂｍａｘ−Ｇｂｍｉｎ≦３０
［式（１）中、Ｇａｍａｘは最も光沢度の高い１００％ベタの単色画像の光沢度を表わし、Ｇａｍｉｎは最も光沢度の低い１００％ベタの単色画像の光沢度を表わし、
式（２）中、Ｇｂｍａｘは最も光沢度の高い１００％ベタの単色画像の光沢度を表わし、Ｇｂｍｉｎは最も光沢度の低い１００％ベタの単色画像の光沢度を表わす］。
【請求項２】
前記顔料誘導体を含むインクが、イエローインクまたはマゼンダインクであることを特徴とする、請求項１に記載のインクセット。
【請求項３】
前記イエローインクの顔料が、イソインドリン系顔料であることを特徴とする、請求項２に記載のインクセット。
【請求項４】
前記マゼンダインクの顔料が、混晶顔料であることを特徴とする、請求項２または３に記載のインクセット。
【請求項５】
前記少なくとも１つのインクにおける顔料誘導体の含有量が、前記顔料の全質量に対して２〜４質量％であることを特徴とする、請求項１〜４のいずれか１項に記載のインクセット。
【発明の詳細な説明】
【技術分野】
【０００１】
本発明は、インクセットに関する。より詳しくはピニング性を維持しつつ、各色間において相対的な光沢差の調整ができるインクセットに関する。
【背景技術】
【０００２】
インクジェット記録方式は、簡易かつ安価に画像を形成できることから、各種印刷分野で用いられている。インクジェット記録方式の一つとして、紫外線硬化型インクの液滴を記録媒体に着弾させた後、紫外線を照射して硬化させて画像を形成する紫外線硬化型インクジェット方式がある。紫外線硬化型インクジェット方式は、インク吸収性のない記録媒体においても、高い耐擦過性と密着性を有する画像を形成できることから、近年注目されつつある。また紫外線硬化性インクにゲル化剤を加えたインクにより、着弾の際に瞬時に相変化をおこしてピニングさせ、液滴が普通紙に浸透しないようにして鮮明な画像を得る技術がある。関連する技術としては、例えば特許文献１に開示されている。
【０００３】
ところが、本発明者らの検討の結果、インクセットを用いて記録媒体上に画像を形成する際に、インク間のピニング性を合わせるとインク間で形成する光沢が異なり違和感が生じることがあった。紫外線硬化型インクの画像光沢を調整する手段としては、基材温度、印字雰囲気の酸素濃度の調整、不均一硬化による微細パターンニング等によって画像光沢を制御できる技術が知られている（例えば特許文献２，３，４参照）。
【先行技術文献】
【特許文献】
【０００４】
【特許文献１】特許第４７６５２５６号公報
【特許文献２】特開２０１２−２４０２４０号公報
【特許文献３】特開２０１０−１７７１０号公報
【特許文献４】特開２０１０−２０８３２７号公報
【発明の概要】
【発明が解決しようとする課題】
【０００５】
しかしながら、これらの技術はいずれも画像全体に対しての光沢制御であるため、各色間の光沢差は縮まらず、依然として形成された画像の違和感が改善されなかった。また、ゲル化剤の量を調整することによって、各インクの光沢をある程度制御できることも知られているものの、ピニング性までも変化してしまうため好ましくなかった。
本発明の目的は、ピニング性を維持しつつ、各色間において相対的な光沢差の調整ができるインクセットを提供することにある。
【課題を解決するための手段】
【０００６】
本発明の上記課題は以下の手段により達成されるものである。
【０００７】
［１］顔料と、光重合性化合物及び光重合開始剤と、ゲル化剤とを含有する２色以上のインクを含むインクセットであって、
前記インクセットの少なくとも１つのインクは、親水性基を有する顔料誘導体を含有しており、
前記インクセットに含まれるすべてのインクで、ＪＩＳ−Ｚ−８７４１に基づいて測定した６０度光沢度が任意の値となる条件１で形成した１００％ベタの単色画像が式（１）を満足し、かつ
前記インクセットに含まれるすべてのインクで、６０度光沢度が条件１で測定した６０度光沢度より１０以上高い値となる条件２で形成した１００％ベタの単色画像が式（２）を満足するインクセット：
式（１）  Ｇａｍａｘ−Ｇａｍｉｎ≦３０
式（２）  Ｇｂｍａｘ−Ｇｂｍｉｎ≦３０
［式（１）中、Ｇａｍａｘは最も光沢度の高い１００％ベタの単色画像の光沢度を表わし、Ｇａｍｉｎは最も光沢度の低い１００％ベタの単色画像の光沢度を表わし、
式（２）中、Ｇｂｍａｘは最も光沢度の高い１００％ベタの単色画像の光沢度を表わし、Ｇｂｍｉｎは最も光沢度の低い１００％ベタの単色画像の光沢度を表わす］。
【０００８】
［２］前記顔料誘導体を含むインクが、イエローインクまたはマゼンダインクである、［１］に記載のインクセット。
［３］前記イエローインクの顔料が、イソインドリン系顔料である、［２］に記載のインクセット。
［４］前記マゼンダインクの顔料が、混晶顔料である、［２］または［３］に記載のインクセット。
［５］前記少なくとも１つのインクにおける前記顔料誘導体の含有量が、前記顔料の全質量に対して２〜４質量％である、［１］〜［４］のいずれかに記載のインクセット。
【発明の効果】
【０００９】
本発明によれば、ピニング性を維持しつつ、各色間において相対的な光沢差の調整ができるインクセットが提供される。
【図面の簡単な説明】
【００１０】
【図１Ａ】インクジェット記録装置の要部の構成の一例を示す図の側面図である。
【図１Ｂ】インクジェット記録装置の要部の構成の一例を示す図の上面図である。
【図２】シリアル記録方式のインクジェット記録装置の要部の構成の一例を示す図である。
【発明を実施するための形態】
【００１１】
以下に、実施形態を挙げて本発明の説明を行うが、本発明は以下の実施形態に限定されるものではない。
【００１２】
１．インクセット
実施形態に係るインクセットは、顔料と、光重合性化合物及び光重合開始剤と、ゲル化剤とを含有する２色以上のインクを含むインクセットである。インクセットの少なくとも１つのインクは、親水性基を有する顔料誘導体を有している。
【００１３】
インクセットに含まれるすべてのインクで、ＪＩＳ−Ｚ−８７４１に基づいて測定した６０度光沢度が任意の値となる条件１で形成した１００％ベタの単色画像は、式（１）を満足する。
式（１）  Ｇａｍａｘ−Ｇａｍｉｎ≦３０
［式（１）中、Ｇａｍａｘは最も光沢度の高い１００％ベタの単色画像の光沢度を表わし、Ｇａｍｉｎは最も光沢度の低い１００％ベタの単色画像の光沢度を表わす］
【００１４】
さらに、本発明のインクセットに含まれるすべてのインクで、ＪＩＳ−Ｚ−８７４１に基づいて測定した６０度光沢度が５０以下となる条件で形成した１００％ベタの単色画像は、式（１）を満足することが好ましい。
式（１）  Ｇａｍａｘ−Ｇａｍｉｎ≦３０
【００１５】
Ｇａｍａｘは１０〜６０の範囲にあることが好ましく、Ｇａｍｉｎは１０〜６０の範囲にあることが好ましい。
【００１６】
インクセットに含まれるすべてのインクで、６０度光沢度が条件１で測定した６０度光沢度より１０以上高い値となる条件２で形成した１００％ベタの単色画像は、（２）を満足する：
式（２）  Ｇｂｍａｘ−Ｇｂｍｉｎ≦３０
［式（２）中、Ｇｂｍａｘは最も光沢度の高い１００％ベタの単色画像の光沢度を表わし、Ｇｂｍｉｎは最も光沢度の低い１００％ベタの単色画像の光沢度を表わす］
【００１７】
さらに、本発明のインクセットに含まれるすべてのインクで、ＪＩＳ−Ｚ−８７４１に基づいて測定した６０度光沢度が５０以上となる条件で形成した１００％ベタの単色画像は、式（２）を満足することが好ましい。
式（２）  Ｇｂｍａｘ−Ｇｂｍｉｎ≦３０
【００１８】
Ｇｂｍａｘは４０〜１２０の範囲にあることが好ましく、Ｇｂｍｉｎは４０〜１２０の範囲にあることが好ましい。
【００１９】
１００％ベタの単色画像の光沢度は、ＪＩＳ−Ｚ−８７４１に基づいて測定した６０度光沢度をいう。つまり、光沢度計（例えば、ＰＧ-１Ｍ（日本電色工業社製））からの光を、入射角６０度に設定して１００％ベタの単色画像に照射して測定される光沢度をいう。
【００２０】
１００％ベタの単色画像の６０度光沢度は、例えば、画像記録時の記録媒体の温度を調整すればよい。通常、画像記録時の記録媒体の温度が高いほど、光沢度が低下する。また、１００％ベタの単色画像の６０度光沢度は、画像形成雰囲気における酸素濃度によっても調整される。通常、酸素濃度が低いほど、光沢度が高くなる。さらに、１００％ベタの単色画像の６０度光沢度は、画像に形成される微細パターニングによっても調整される。通常、画像に微細パターニングが形成されていると、光沢度が低下する。１００％ベタの単色画像の６０度光沢度は、他の手法によって調整されてもよい。これらの調整手法は、前述の先行技術文献２〜４を参照してもよい。
【００２１】
本発明者らは鋭意検討の結果、顔料インク中の顔料誘導体の量を調整することによって、色ごとのインクの光沢を制御できることを見出して、本発明を完成するに至った。また、本発明によってインク間の光沢差を調整することによって、低光沢、高光沢、いずれの条件下での画像形成に置いても光沢差を抑えることができた。
【００２２】
顔料誘導体による光沢調整機構についての詳細は不明であるが、本発明者らは以下のように考えている。一般に、ゲル化剤を含む紫外線硬化インクではゲル結晶による表面凹凸形成によりゲル化剤を含まない紫外線硬化インクよりも低い光沢を示すことが多いが、一部の顔料を含むゲル化剤含有紫外線硬化インクでは表面凹凸が形成されずゲル化剤を含まない紫外線硬化インク並みの光沢となることが有る。これは疎水性表面を持つ顔料が同じく疎水性基を持つゲル化剤と相互作用して結晶成長を抑制しているためと考えられる。そのため、親水性基を有する顔料誘導体を用いて顔料表面を被覆し、その程度を調整することで光沢調整効果が得られるものと推測している。インクに含まれる各成分について説明する。
【００２３】
１−１．光重合性化合物
光重合性化合物は、活性光線の照射により架橋又は重合する化合物である。活性光線は、例えば電子線、紫外線、α線、γ線、およびエックス線等であり、好ましくは紫外線である。
【００２４】
光重合性化合物としては、ラジカル重合性基を有する化合物Ａ、カチオン重合性基を有する化合物Ｂ、およびラジカル重合性基及びカチオン重合性基を併せ持つ化合物Ｃが挙げられる。光重合性化合物は、以下の態様１〜３のいずれか１つの態様で、化合物Ａ〜Ｃを組み合わせて含有することが好ましい。
態様１：化合物Ａ及び化合物Ｂ
態様２：化合物Ａ及び化合物Ｃ
態様３：化合物Ａ、化合物Ｂ及び化合物Ｃ
【００２５】
活性光線硬化型インクジェットインク（本明細書等において単に「インク」ともいう）は、化合物Ａ、Ｂ，Ｃを含有することにより、ゲル化剤の再現性が非常に良好となり、連続印字時にも非常に安定に色混じり・ドット合一のない高速画質形成が可能になる。このような効果が得られる理由は定かではないが、化合物Ａの一種である（−Ｃ（ＣＨ３）Ｈ―ＣＨ２―Ｏ―）ｍ（式中、ｍは３〜１４の整数を表す）で表される構造の（メタ）アクリレート化合物と、化合物Ｂ又は化合物Ｃのカチオン重合性基とを共存させることで、極性基にゲル化剤が配向し易くなる。それにより、高温時の溶解状態から降温時のゲル状態への移行がスムーズになると推定される。
【００２６】
１−１−１．化合物Ａ
化合物Ａは、公知のあらゆる（メタ）アクリレートモノマー及び／又はオリゴマーでありうる。本発明でいう「及び／又は」は、モノマーであっても、オリゴマーであってもよく、更に両方を含んでもよいことを意味する。また、以下に述べる事項に関しても同様である。
【００２７】
化合物Ａの一種として、分子量３００〜１５００の範囲内にあり、分子内に次式
（−Ｃ（ＣＨ３）Ｈ―ＣＨ２―Ｏ―）ｍ（式中、ｍは３〜１４の整数を表す。）で表される構造を持つ二官能以上の（メタ）アクリレート化合物をインク全質量に対して１０〜４０質量％含有することが好ましい。ここで「分子量」とは、重量平均分子量Ｍｗに基づく値である。重量平均分子量Ｍｗは、例えば高速液体クロマトグラフィーを用いて測定することができる。
【００２８】
分子内に（−Ｃ（ＣＨ３）Ｈ−ＣＨ２−Ｏ−）ｍ（ｍは３〜１４の整数を表す。）で表される構造を有する、二官能以上の（メタ）アクリレート化合物としては、例えば、２以上の水酸基を有する化合物の水酸基をプロピレンオキシド(ＰＯ)変性し、得られた変性物を（メタ）アクリル酸でエステル化したものが挙げられる。
この化合物の具体例には、トリプロピレングリコールジアクリレート、ポリプロピレングリコールジアクリレート、３ＰＯ変性トリメチロールプロパントリアクリレート（Cognis社製  Photomer 4072  分子量４７１）、３ＰＯ変性トリメチロールプロパントリアクリレート（Miwon社製  Miramer M360  分子量４７１）などが含まれる。
【００２９】
（メタ）アクリレート基を有する化合物としては、例えば、イソアミルアクリレート、ステアリルアクリレート、ラウリルアクリレート、オクチルアクリレート、デシルアクリレート、イソミルスチルアクリレート、イソステアリルアクリレート、２-エチルヘキシル−ジグリコールアクリレート、２-ヒドロキシブチルアクリレート、２-アクリロイロキシエチルヘキサヒドロフタル酸、ブトキシエチルアクリレート、エトキシジエチレングリコールアクリレート、メトキシジエチレングリコールアクリレート、メトキシポリエチレングリコールアクリレート、メトキシプロピレングリコールアクリレート、フェノキシエチルアクリレート、テトラヒドロフルフリルアクリレート、イソボルニルアクリレート、２-ヒドロキシエチルアクリレート、２-ヒドロキシプロピルアクリレート、２-ヒドロキシ-３-フェノキシプロピルアクリレート、２-アクリロイロキシエチルコハク酸、２-アクリロイロキシエチルフタル酸、２-アクリロイロキシエチル-２-ヒドロキシエチル−フタル酸、ラクトン変性可とう性アクリレート、ｔ-ブチルシクロヘキシルアクリレート等の単官能モノマー；
トリエチレングリコールジアクリレート、テトラエチレングリコールジアクリレート、ポリエチレングリコールジアクリレート、１,４-ブタンジオールジアクリレート、１,６-ヘキサンジオールジアクリレート、１,９-ノナンジオールジアクリレート、ネオペンチルグリコールジアクリレート、ジメチロール−トリシクロデカンジアクリレート、ビスフェノールＡのＰＯ付加物ジアクリレート、ヒドロキシピバリン酸ネオペンチルグリコールジアクリレート、ポリテトラメチレングリコールジアクリレート等の二官能モノマー；
トリメチロールプロパントリアクリレート、ペンタエリスリトールトリアクリレート、ペンタエリスリトールテトラアクリレート、ジペンタエリスリトールヘキサアクリレート、ジトリメチロールプロパンテトラアクリレート、グリセリンプロポキシトリアクリレート、カプロラクトン変性トリメチロールプロパントリアクリレート、ペンタエリスリトールエトキシテトラアクリレート、カプロラクタム変性ジペンタエリスリトールヘキサアクリレート等の三官能以上の多官能モノマーが挙げられる。
【００３０】
この他、重合性のオリゴマー類も、モノマー同様に配合可能である。重合性オリゴマーとしては、エポキシアクリレート、脂肪族ウレタンアクリレート、芳香族ウレタンアクリレート、ポリエステルアクリレート、直鎖アクリルオリゴマー等が挙げられる。
【００３１】
１−１−２．化合物Ｂ
化合物Ｂとしては、例えば、スチレン誘導体、ビニルエーテル、オキシラン、オキセタン、テトラヒドロフラン、ラクタム、ラクトン化合物などが用いられる。中でも、オキシラン、オキセタン、ビニルエーテル化合物又はスチレン誘導体が好ましく用いられ、特に硬化性の点からビニルエーテル化合物が好ましく用いられる。
【００３２】
ビニルエーテル化合物のうち、例えば単官能ビニルエーテル化合物の例としては、メチルビニルエーテル、エチルビニルエーテル、プロピルビニルエーテル、ｎ-ブチルビニルエーテル、ｔ-ブチルビニルエーテル、２-エチルヘキシルビニルエーテル、ｎ-ノニルビニルエーテル、ラウリルビニルエーテル、シクロヘキシルビニルエーテル、シクロヘキシルメチルビニルエーテル、４-メチルシクロヘキシルメチルビニルエーテル、ベンジルビニルエーテル、ジシクロペンテニルビニルエーテル、２-ジシクロペンテノキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフリフリルビニルエーテル、２-ヒドロキシエチルビニルエーテル、２-ヒドロキシプロピルビニルエーテル、４-ヒドロキシブチルビニルエーテル、４-ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル、フェノキシポリエチレングリコールビニルエーテル、シクロヘキサンジメタノールジビニルエーテル（ＣＨＤＭＶＥ）、トリエチレングリコールジビニルエーテル（ＴＥＧＤＶＥ）等が挙げられる。
【００３３】
また、多官能ビニルエーテル化合物の例としては、例えば、エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールＡアルキレンオキサイドジビニルエーテル、ビスフェノールＦアルキレンオキサイドジビニルエーテルなどのジビニルエーテル類；トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキサイド付加トリメチロールプロパントリビニルエーテル、プロピレンオキサイド付加トリメチロールプロパントリビニルエーテル、エチレンオキサイド付加ジトリメチロールプロパンテトラビニルエーテル、プロピレンオキサイド付加ジトリメチロールプロパンテトラビニルエーテル、エチレンオキサイド付加ペンタエリスリトールテトラビニルエーテル、プロピレンオキサイド付加ペンタエリスリトールテトラビニルエーテル、エチレンオキサイド付加ジペンタエリスリトールヘキサビニルエーテル、プロピレンオキサイド付加ジペンタエリスリトールヘキサビニルエーテルなどの多官能ビニルエーテル類等が挙げられる。
【００３４】
オキシラン化合物としては、あらゆる公知のエポキシ化合物（エポキシド）を用いることができる。
【００３５】
単官能エポキシドの例としては、例えば、フェニルグリシジルエーテル、ｐ-ｔｅｒｔ-ブチルフェニルグリシジルエーテル、ブチルグリシジルエーテル、２-エチルヘキシルグリシジルエーテル、アリルグリシジルエーテル、１,２-ブチレンオキサイド、１,３-ブタジエンモノオキサイド、１,２-エポキシドデカン、エピクロロヒドリン、１,２-エポキシデカン、スチレンオキサイド、シクロヘキセンオキサイド、３-メタクリロイルオキシメチルシクロヘキセンオキサイド、３-アクリロイルオキシメチルシクロヘキセンオキサイド、３-ビニルシクロヘキセンオキサイド等が挙げられる。
【００３６】
多官能エポキシドの例としては、例えば、ビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、エポキシノボラック樹脂、水添ビスフェノールＡジグリシジルエーテル、水添ビスフェノールＦジグリシジルエーテル、水添ビスフェノールＳジグリシジルエーテル、３,４-エポキシシクロヘキシルメチル-３',４'-エポキシシクロヘキサンカルボキシレート（セロキサイド２０２１Ｐ、ダイセル社製）、２-（３,４-エポキシシクロヘキシル-５,５-スピロ-３,４-エポキシ）シクロヘキサン-メタ-ジオキサン、ビス（３,４-エポキシシクロヘキシルメチル）アジペート、ビニルシクロヘキセンオキサイド、４-ビニルエポキシシクロヘキサン、ビス（３,４-エポキシ-６-メチルシクロヘキシルメチル）アジペート、３,４-エポキシ-６-メチルシクロヘキシル-３',４'-エポキシ-６'-メチルシクロヘキサンカルボキシレート、メチレンビス（３,４-エポキシシクロヘキサン）、ジシクロペンタジエンジエポキサイド、エチレングリコールのジ（３,４-エポキシシクロヘキシルメチル）エーテル、エチレンビス（３,４-エポキシシクロヘキサンカルボキシレート）、エポキシヘキサヒドロフタル酸ジオクチル、エポキシヘキサヒドロフタル酸ジ-２-エチルヘキシル、１,４-ブタンジオールジグリシジルエーテル、１,６-ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類、１,１,３-テトラデカジエンジオキサイド、リモネンジオキサイド、１,２,７,８-ジエポキシオクタン、１,２,５,６-ジエポキシシクロオクタン等が挙げられる。
【００３７】
また、オキセタン環を有する化合物（オキセタン化合物）としては、特開２００１−２２０５２６、同２００１−３１０９３７に紹介されているような公知のあらゆるオキセタン化合物を併用することができる。
【００３８】
オキセタン化合物には、単官能オキセタンの例としては、例えば、３-エチル-３-ヒドロキシメチルオキセタン、３-（メタ）アリルオキシメチル-３-エチルオキセタン、（３-エチル-３-オキセタニルメトキシ）メチルベンゼン、４-フルオロ-〔１-（３-エチル-３-オキセタニルメトキシ）メチル〕ベンゼン、４-メトキシ-〔１-（３-エチル-３-オキセタニルメトキシ）メチル〕ベンゼン、〔１-（３-エチル-３-オキセタニルメトキシ）エチル〕フェニルエーテル、イソブトキシメチル（３-エチル-３-オキセタニルメチル）エーテル、イソボルニルオキシエチル（３-エチル-３-オキセタニルメチル）エーテル、イソボルニル（３-エチル-３-オキセタニルメチル）エーテル、２-エチルヘキシル（３-エチル-３-オキセタニルメチル）エーテル、エチルジエチレングリコール（３-エチル-３-オキセタニルメチル）エーテル、ジシクロペンタジエン（３-エチル-３-オキセタニルメチル）エーテル、ジシクロペンテニルオキシエチル（３-エチル-３-オキセタニルメチル）エーテル、ジシクロペンテニル（３-エチル-３-オキセタニルメチル）エーテル、テトラヒドロフルフリル（３-エチル-３-オキセタニルメチル）エーテル、テトラブロモフェニル（３-エチル-３-オキセタニルメチル）エーテル、２-テトラブロモフェノキシエチル（３-エチル-３-オキセタニルメチル）エーテル、トリブロモフェニル（３-エチル-３-オキセタニルメチル）エーテル、２-トリブロモフェノキシエチル（３-エチル-３-オキセタニルメチル）エーテル、２-ヒドロキシエチル（３-エチル-３-オキセタニルメチル）エーテル、２-ヒドロキシプロピル（３-エチル-３-オキセタニルメチル）エーテル、ブトキシエチル（３-エチル-３-オキセタニルメチル）エーテル、ペンタクロロフェニル（３-エチル-３-オキセタニルメチル）エーテル、ペンタブロモフェニル（３-エチル-３-オキセタニルメチル）エーテル、ボルニル（３-エチル-３-オキセタニルメチル）エーテル等が挙げられる。
【００３９】
また多官能オキセタン化合物としては、例えば、３,７-ビス（３-オキセタニル）-５-オキサ-ノナン、３,３'-（１，３-（２-メチレニル）プロパンジイルビス（オキシメチレン））ビス-（３-エチルオキセタン）、１,４-ビス〔（３-エチル-３-オキセタニルメトキシ）メチル〕ベンゼン、１,２-ビス［（３-エチル-３-オキセタニルメトキシ）メチル］エタン、１,３-ビス［（３-エチル-３-オキセタニルメトキシ）メチル］プロパン、エチレングリコールビス（３-エチル-３-オキセタニルメチル）エーテル、ジシクロペンテニルビス（３-エチル-３-オキセタニルメチル）エーテル、トリエチレングリコールビス（３-エチル-３-オキセタニルメチル）エーテル、テトラエチレングリコールビス（３-エチル-３-オキセタニルメチル）エーテル、トリシクロデカンジイルジメチレン（３-エチル-３-オキセタニルメチル）エーテル、トリメチロールプロパントリス（３-エチル-３-オキセタニルメチル）エーテル、１,４-ビス（３-エチル-３-オキセタニルメトキシ）ブタン、１,６-ビス（３-エチル-３-オキセタニルメトキシ）ヘキサン、ペンタエリスリトールトリス（３-エチル-３-オキセタニルメチル）エーテル、ペンタエリスリトールテトラキス（３-エチル-３-オキセタニルメチル）エーテル、ポリエチレングリコールビス（３-エチル-３-オキセタニルメチル）エーテル、ジペンタエリスリトールヘキサキス（３-エチル-３-オキセタニルメチル）エーテル、ジペンタエリスリトールペンタキス（３-エチル-３-オキセタニルメチル）エーテル、ジペンタエリスリトールテトラキス（３-エチル-３-オキセタニルメチル）エーテル、カプロラクトン変性ジペンタエリスリトールヘキサキス（３-エチル-３-オキセタニルメチル）エーテル、カプロラクトン変性ジペンタエリスリトールペンタキス（３-エチル-３-オキセタニルメチル）エーテル、ジトリメチロールプロパンテトラキス（３-エチル-３-オキセタニルメチル）エーテル、ＥＯ変性ビスフェノールＡビス（３-エチル-３-オキセタニルメチル）エーテル、ＰＯ変性ビスフェノールＡビス（３-エチル-３-オキセタニルメチル）エーテル、ＥＯ変性水添ビスフェノールＡビス（３-エチル-３-オキセタニルメチル）エーテル、ＰＯ変性水添ビスフェノールＡビス（３-エチル-３-オキセタニルメチル）エーテル、ＥＯ変性ビスフェノールＦ（３-エチル-３-オキセタニルメチル）エーテル等の多官能オキセタンが挙げられる。
【００４０】
上述の化合物Ｂの中でも、カチオン重合性部位がビニルエーテルであるものが好ましい。この理由は定かではないが、ビニルエーテルはカチオン重合速度が速いことが知られており、重合反応率が向上することから、主反応のラジカル重合と均一性が高くなることでより好適なハイブリッド塗膜を形成できるためと推測している。さらにビニルエーテルは反応性が高い官能基であることから、基材表面上の特定の官能基との相互作用力が大きくなることも考えられる。後述の化合物Ｃについても同様である。
【００４１】
１−１−３．化合物Ｃ
化合物Ｃとしては、例えば、エポキシ化合物、オキセタン化合物、ビニルエーテル化合物を用いることができるが、これらに限定されることはない。
【００４２】
エポキシ化合物としては、例えば、式Ｃ−１のグリシジルメタクリレート、式Ｃ−２の３,４-エポキシシクロヘキシルメチルアクリレート、式Ｃ−３の３，４-エポキシシクロヘキシルメチルメタクリレート等が挙げられる。
【００４３】
【化１】
2015083647.tif 000002
【００４４】
オキセタン化合物としては、例えば、式Ｃ−４の（３-エチルオキセタン-３-イル）メチルメタクリレート、式Ｃ−５の（３-エチルオキセタン-３-イル）メチルアクリレート等が挙げられる。
【００４５】
【化２】
2015083647.tif 000003
【００４６】
ビニルエーテル化合物としては、例えば、式Ｃ−６の２-ビニロキシエチルアクリレート、式Ｃ−７の（２-ビニロキシエトキシ）エチルアクリレート（ＶＥＥＡ）、式Ｃ−８の（２-ビニロキシエトキシ）エチルメタクリレート（ＶＥＥＭ）、式Ｃ−９のビニルメタクリレート等が挙げられる。
【００４７】
【化３】
2015083647.tif 000004
【００４８】
化合物Ｃは、なかでもカチオン重合性部位がビニルエーテルであるものが好ましい。
【００４９】
インク全質量に対する化合物Ｂと化合物Ｃの総含有量は、５〜４０質量％が好ましく、１０〜３５質量％がより好ましい。また、インク全質量に対する化合物Ａの総含有量は、１．０〜９７質量％が好ましく、３０〜９５質量％がより好ましい。
【００５０】
１−２．光重合開始剤
光重合開始剤は、光により重合性化合物の重合を開始し得るものであり、光重合開始剤としては、「ＵＶ・ＥＢ硬化技術の応用と市場」（シーエムシー出版、田畑米穂監修／ラドテック研究会編集）などに掲載されているあらゆる公知の光重合開始剤を用いることができる。
【００５１】
実施形態に係るインクは、光重合開始剤として、分子内開裂型開始剤、水素引き抜き型開始剤、光酸発生剤のうち少なくともいずれか１種を含有することが好ましい。実施形態に係るインクは、光重合開始剤として、分子内開裂型開始剤、水素引き抜き型開始剤、光酸発生剤の三種を含有することがより好ましい。インクの高速硬化が可能となり、また基材への密着性が向上するからである。これらの効果が得られる理由は定かではないが、これらの三種の光開始剤を組み合わせることにより、水素引き抜き型開始剤が増感剤として働き、酸活性種とラジカル活性種が効率よく発生することで、結果的に基材との化学的親和性に優れた塗膜が形成されるものと推定される。
【００５２】
分子内結合開裂型の光重合開始剤の例には、ジエトキシアセトフェノン、２-ヒドロキシ-２-メチル-１-フェニルプロパン-１-オン、ベンジルジメチルケタール、１-（４-イソプロピルフェニル）-２-ヒドロキシ-２-メチルプロパン-１-オン、４-（２-ヒドロキシエトキシ）フェニル-（２-ヒドロキシ-２-プロピル）ケトン、１-ヒドロキシシクロヘキシル−フェニルケトン、２-メチル-２-モルホリノ（４-チオメチルフェニル）プロパン-１-オン、２-ベンジル-２-ジメチルアミノ-１-（４-モルホリノフェニル）−ブタノン等のアセトフェノン系；ベンゾイン、ベンゾインメチルエーテル、ベンゾインイソプロピルエーテル等のベンゾイン類；２,４,６-トリメチルベンゾインジフェニルホスフィンオキシド等のアシルホスフィンオキシド系；ベンジルおよびメチルフェニルグリオキシエステル等が含まれる。
【００５３】
分子内水素引き抜き型の光重合開始剤の例には、ベンゾフェノン、ｏ-ベンゾイル安息香酸メチル-４-フェニルベンゾフェノン、４,４'-ジクロロベンゾフェノン、ヒドロキシベンゾフェノン、４-ベンゾイル-４'-メチル-ジフェニルサルファイド、アクリル化ベンゾフェノン、３,３',４,４'-テトラ（ｔ-ブチルペルオキシカルボニル）ベンゾフェノン、３,３'-ジメチル-４-メトキシベンゾフェノン等のベンゾフェノン系；２-イソプロピルチオキサントン、２,４-ジメチルチオキサントン、２,４-ジエチルチオキサントン、２,４-ジクロロチオキサントン等のチオキサントン系；ミヒラーケトン、４,４'-ジエチルアミノベンゾフェノン等のアミノベンゾフェノン系；１０-ブチル-２-クロロアクリドン、２-エチルアンスラキノン、９,１０-フェナンスレンキノン、カンファーキノン等が含まれる。
【００５４】
光酸発生剤としては、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。本発明に好適な化合物の例を以下に挙げる。
【００５５】
第１に、ジアゾニウム、アンモニウム、ヨードニウム、スルホニウム、ホスホニウムなどの芳香族オニウム化合物のＢ（Ｃ６Ｆ５）４−、ＰＦ６−、ＡｓＦ６−、ＳｂＦ６−、ＣＦ３ＳＯ３−塩を挙げることができる。
【００５６】
オニウム化合物の具体的な例を、以下に示す。
【００５７】
【化４】
2015083647.tif 000005
【００５８】
第２に、スルホン酸を発生するスルホン化物を挙げることができ、その具体的な化合物を、以下に例示する。
【００５９】
【化５】
2015083647.tif 000006
【００６０】
第３に、ハロゲン化水素を光発生するハロゲン化物も用いることができ、以下にその具体的な化合物を例示する。
【００６１】
【化６】
2015083647.tif 000007
【００６２】
第４に、鉄アレン錯体を挙げることができる。
【００６３】
【化７】
2015083647.tif 000008
【００６４】
光開始剤の好ましい添加量は、インク組成物全体の１〜１０質量％、特に好ましくは２〜８質量％である。
【００６５】
本発明に係る光開始剤としては、公知のあらゆる分子内開裂型開始剤、水素引き抜き型開始剤、光酸発生剤を用いることができるが、光開始剤をインク組成物に含有させるには溶媒に溶解して用いることが好ましい。その場合、例えば分子内開裂型開始剤、水素引き抜き型開始剤、光酸発生剤光酸発生剤を常温（２５℃程度）で容易に溶解させる化合物として、環状エステル化合物、炭酸エステル化合物が好ましく用いられる。例えば、エチレンカーボネート、プロピレンカーボネート、β-プロピオラクトン、β-ブチロラクトン、α-メチル-β-ブチロラクトン、γ-ブチロラクトン、γ-バレロラクトン、δ-バレロラクトン、ε-カプロラクトン、γ-カプロラクトン、γ-ヘプタノラクトンなどが挙げられる。これら環状エステル化合物は、可逆にゲル化させることを効率的に行う面から、好適に用いることができる。
【００６６】
１−３．ゲル化剤
「ゲル化剤」とは、一般に常温で固体、加熱すると液体となる有機物と定義されるものである。ゲル化剤としては、例えばワックスを用いることができる。ワックスの融点は、好ましくは融点が３０℃以上１５０℃未満である。インクに含まれるワックスは、少なくとも１）ゲル化温度よりも高い温度で、活性光線硬化性化合物に溶解すること、２）ゲル化温度以下の温度で、インク中で結晶化すること、が好ましい。
【００６７】
１）において、「ゾルゲル相転移温度」とは、ゾル状態からゲル状態に変化（転移）する変化（転移）点の温度をいい、ゲル転移温度、ゲル溶解温度、ゲル軟化温度、ゾルゲル転移点ゲル化点と称される用語と同義である。
【００６８】
２）において、ワックスがインク中で結晶化するときに、ワックスの結晶化物である板状結晶が三次元的に囲む空間を形成し、前記空間に活性光線硬化性化合物を内包することが好ましい。このように、板状結晶が三次元的に囲む空間に活性光線硬化性化合物が内包された構造を「カードハウス構造」ということがある。カードハウス構造が形成されると、液体の活性光線硬化性化合物を保持することができ、インク液滴をピニングすることができる。それにより、液滴同士の合一を抑制することができる。カードハウス構造を形成するには、インク中で溶解している活性光線硬化性化合物とゲル化剤とが相溶していることが好ましい。これに対して、インク中で溶解している活性光線硬化性化合物とゲル化剤とが相分離していると、カードハウス構造を形成しにくい場合がある。
【００６９】
ゲル化剤の種類は特に限定されない。ゲル化剤の好ましい例には、
ジリグノセリルケトン、ジベヘニルケトン、ジステアリルケトン、ジエイコシルケトン、ジパルミチルケトン、ジラウリルケトン、ジミリスチルケトン、ミリスチルパルミチルケトン、パルミチルステアリルケトン等のケトンワックス（例えば１８−Ｐｅｎｔａｔｒｉａｃｏｎｔａｎｏｎ（ＡｌｆａＡｅｓｅｒ社製）、Ｈｅｎｔｒｉａｃｏｎｔａｎ−１６−ｏｎ（Ａｌｆａ Ａｅｓｅｒ社製）、カオーワックスＴ１（花王株式会社製）等）；
ベヘニン酸ベヘニル、イコサン酸イコシル、ステアリン酸ステアリル、ステアリン酸パルミチル、パルミチン酸セチル、ミリスチン酸ミリスチル、ミリスチン酸セチル、セロチン酸ミリシル等のエステルワックス（例えばユニスターＭ−２２２２ＳＬ（日油株式会社製）、エキセパールＳＳ（花王株式会社製、融点６０℃）、ＥＭＡＬＥＸＣＣ−１８（日本エマルジョン株式会社製）、アムレプスＰＣ（高級アルコール工業株式会社製）、エキセパールＭＹ−Ｍ（花王株式会社製）、スパームアセチ（日油株式会社製）、ＥＭＡＬＥＸ ＣＣ−１０（日本エマルジョン株式会社製）等）；
パラフィンワックス、マイクロクリスタリンワックス、ペトロラクタム等の石油系ワックス；
キャンデリラワックス、カルナウバワックス、ライスワックス、木ロウ、ホホバ油、ホホバ固体ロウ、及びホホバエステル等の植物系ワックス；
ミツロウ、ラノリン及び鯨ロウ等の動物系ワックス；
モンタンワックス、及び水素化ワックス等の鉱物系ワックス；
硬化ヒマシ油又は硬化ヒマシ油誘導体；
モンタンワックス誘導体、パラフィンワックス誘導体、マイクロクリスタリンワックス誘導体又はポリエチレンワックス誘導体等の変性ワックス；
ステアリルアルコール、ベヘニルアルコール等の高級アルコール；
１２-ヒドロキシステアリン酸等のヒドロキシステアリン酸；
１２-ヒドロキシステアリン酸誘導体；ラウリン酸アミド、ステアリン酸アミド、ベヘン酸アミド、オレイン酸アミド、エルカ酸アミド、リシノール酸アミド、１２-ヒドロキシステアリン酸アミド等の脂肪酸アミド（例えば日本化成社製  ニッカアマイドシリーズ、伊藤製油社製  ＩＴＯＷＡＸシリーズ、花王社製  ＦＡＴＴＹＡＭＩＤシリーズ等）；
Ｎ-ステアリルステアリン酸アミド、Ｎ-オレイルパルミチン酸アミド等のＮ-置換脂肪酸アミド；
Ｎ,Ｎ'-エチレンビスステアリルアミド、Ｎ,Ｎ'-エチレンビス-１２-ヒドロキシステアリルアミド、及びＮ,Ｎ'-キシリレンビスステアリルアミド等の特殊脂肪酸アミド；
ドデシルアミン、テトラデシルアミン又はオクタデシルアミンなどの高級アミン；
ステアリルステアリン酸、オレイルパルミチン酸、グリセリン脂肪酸エステル、ソルビタン脂肪酸エステル、プロピレングリコール脂肪酸エステル、エチレングリコール脂肪酸エステル、ポリオキシエチレン脂肪酸エステル等の脂肪酸エステル化合物（例えば日本エマルジョン社製  ＥＭＡＬＬＥＸシリーズ、理研ビタミン社製  リケマールシリーズ、理研ビタミン社製  ポエムシリーズ等）；
ショ糖ステアリン酸、ショ糖パルミチン酸等のショ糖脂肪酸のエステル（例えばリョートーシュガーエステルシリーズ  三菱化学フーズ社製）；
ポリエチレンワックス、α−オレフィン無水マレイン酸共重合体ワックス等の合成ワックス（Ｂａｋｅｒ−Ｐｅｔｒｏｌｉｔｅ社製  ＵＮＩＬＩＮシリーズ等）；
ダイマー酸；
ダイマージオール（ＣＲＯＤＡ社製  ＰＲＩＰＯＲシリーズ等）等が含まれる。
【００７０】
これらのワックスは、インク中に、一種のみが含まれていてもよく、二種類以上が含まれていてもよい。
【００７１】
ワックスとしては、特にケトンワックス、エステルワックス、高級脂肪酸、高級アルコール、脂肪酸アミドが好ましく、ケトンワックスもしくはエステルワックスがさらに好ましい。
【００７２】
特に好ましいワックスとしては、下記一般式（Ｇ１）及び（Ｇ２）で表される化合物が挙げられる。
【００７３】
一般式（Ｇ１）：Ｒ１−ＣＯ−Ｒ２
一般式（Ｇ２）：Ｒ３−ＣＯＯ−Ｒ４
式中、Ｒ１〜Ｒ４は、それぞれ独立に、炭素原子数１２以上の直鎖部分を持ち、かつ分岐を持っても良いアルキル鎖を表す。
【００７４】
一般式（Ｇ１）はケトンワックスと称され、一般式（Ｇ２）は脂肪酸エステルと称される。これらのゲル化剤は、インク液滴をより安定に（再現性良く）ゲル化させることができ、記録媒体に着弾したインク液滴（ドット）の合一が抑制できるので好ましい。
【００７５】
インクジェットインクのゾルゲル転移温度は、任意に設定されるが、インク液滴の安定した出射性、高温加熱に伴う弊害等の観点から、３０〜１００℃の範囲内であることが好ましい。また、ゾルゲル転移温度は、インクジェット記録ヘッド内でのインク温度と記録媒体の温度の間であることが好ましい。
【００７６】
当該ゾルゲル転移温度の測定方法は、例えば、ヒートプレート上にゲル状の試験片を置き、ヒートプレートを加熱していき、試験片の形状が崩れる温度を測定し、これをゾルゲル相転移温度として求めることができる。また、市販の粘弾性測定装置（例えば、Ｐｈｙｓｉｃａ社製粘弾性測定装置  ＭＣＲ３００）を用いても測定できる。
【００７７】
ゾルゲル転移温度は、後述の光重合性化合物等の種類、添加量等により調整することが可能である。
【００７８】
実施形態に係るインクは、ゲル化剤を所定量含有するので、インクジェット記録ヘッドから吐出されて、インク液滴として記録媒体上に着弾して、ゾルーゲル相転移温度よりも低い温度にまで低下すると速やかにゲル状態となる。そのため、ドット同士の混じり合いやドットの合一が抑制されて、高速印字時の高画質形成が可能となる。その後、ゲル化したインク液滴が光照射を受けて硬化することにより、記録媒体上に定着され強固な画像膜を形成する。
【００７９】
実施形態に係るインクは、記録媒体に着弾したインク液滴が速やかにゲル化することで、記録媒体上でインク液滴が拡散しないため、インク液滴中に環境中の酸素が入り込みにくい。そのため、硬化が酸素阻害による影響を受けにくくなる。
【００８０】
インク中のゲル化剤の含有量は、１〜１０質量％であり、１〜７質量％であることがより好ましい。二種類以上のワックスが含まれる場合には、これらの総量が上記範囲であることが好ましい。ワックス含有量が１質量％未満であると、インクが十分にゾルゲル相転移しない可能性がある。一方、ワックス含有量が１０質量％を超えると、インクジェットヘッドからのインク射出性が低下する場合がある。
【００８１】
１−４．顔料
インク中には顔料が含まれる。顔料は、特に限定されないが、例えばカラーインデックスに記載される下記番号の有機顔料又は無機顔料でありうる。
【００８２】
赤あるいはマゼンタ顔料の例には、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、Ｐｉｇｍｅｎｔ  Ｖｉｏｌｅｔ  ３、１９、２３、２９、３０、３７、５０、８８、Ｐｉｇｍｅｎｔ  Ｏｒａｎｇｅ  １３、１６、２０、３６等が含まれる。
【００８３】
青又はシアン顔料の例には、Ｐｉｇｍｅｎｔ  Ｂｌｕｅ  １、１５、１５：１、１５：２、１５：３、１５：４、１５：６、１６、１７−１、２２、２７、２８、２９、３６、６０等が含まれる。
【００８４】
緑顔料の例には、Ｐｉｇｍｅｎｔ  Ｇｒｅｅｎ  ７、２６、３６、５０が含まれる。
【００８５】
黄顔料の例には、Ｐｉｇｍｅｎｔ  Ｙｅｌｌｏｗ  １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３等が含まれる。
【００８６】
黒顔料の例には、Ｐｉｇｍｅｎｔ  Ｂｌａｃｋ  ７、２８、２６等が含まれる。
【００８７】
顔料の市販品の例には、クロモファインイエロー２０８０、５９００、５９３０、ＡＦ-１３００、２７００Ｌ、クロモファインオレンジ３７００Ｌ、６７３０、クロモファインスカーレット６７５０、クロモファインマゼンタ６８８０、６８８６、６８９１Ｎ、６７９０、６８８７、クロモファインバイオレット  ＲＥ、クロモファインレッド６８２０、６８３０、クロモファインブルーＨＳ-３、５１８７、５１０８、５１９７、５０８５Ｎ、ＳＲ-５０２０、５０２６、５０５０、４９２０、４９２７、４９３７、４８２４、４９３３ＧＮ-ＥＰ、４９４０、４９７３、５２０５、５２０８、５２１４、５２２１、５０００Ｐ、クロモファイングリーン２ＧＮ、２ＧＯ、２Ｇ-５５０Ｄ、５３１０、５３７０、６８３０、クロモファインブラックＡ-１１０３、セイカファストエロー１０ＧＨ、Ａ-３、２０３５、２０５４、２２００、２２７０、２３００、２４００（Ｂ）、２５００、２６００、ＺＡＹ-２６０、２７００（Ｂ）、２７７０、セイカファストレッド８０４０、Ｃ４０５（Ｆ）、ＣＡ１２０、ＬＲ-１１６、１５３１Ｂ、８０６０Ｒ、１５４７、ＺＡＷ-２６２、１５３７Ｂ、ＧＹ、４Ｒ-４０１６、３８２０、３８９１、ＺＡ-２１５、セイカファストカーミン６Ｂ１４７６Ｔ-７、１４８３ＬＴ、３８４０、３８７０、セイカファストボルドー１０Ｂ-４３０、セイカライトローズＲ４０、セイカライトバイオレットＢ８００、７８０５、セイカファストマルーン４６０Ｎ、セイカファストオレンジ９００、２９００、セイカライトブルーＣ７１８、Ａ６１２、シアニンブルー４９３３Ｍ、４９３３ＧＮ-ＥＰ、４９４０、４９７３（大日精化工業製）；
ＫＥＴ  Ｙｅｌｌｏｗ  ４０１、４０２、４０３、４０４、４０５、４０６、４１６、４２４、ＫＥＴ  Ｏｒａｎｇｅ  ５０１、ＫＥＴ  Ｒｅｄ  ３０１、３０２、３０３、３０４、３０５、３０６、３０７、３０８、３０９、３１０、３３６、３３７、３３８、３４６、ＫＥＴ  Ｂｌｕｅ  １０１、１０２、１０３、１０４、１０５、１０６、１１１、１１８、１２４、ＫＥＴ  Ｇｒｅｅｎ  ２０１（大日本インキ化学製）；
Ｃｏｌｏｒｔｅｘ  Ｙｅｌｌｏｗ  ３０１、３１４、３１５、３１６、Ｐ-６２４、３１４、Ｕ１０ＧＮ、Ｕ３ＧＮ、ＵＮＮ、ＵＡ-４１４、Ｕ２６３、Ｆｉｎｅｃｏｌ  Ｙｅｌｌｏｗ  Ｔ-１３、Ｔ-０５、Ｐｉｇｍｅｎｔ  Ｙｅｌｌｏｗ１７０５、Ｃｏｌｏｒｔｅｘ  Ｏｒａｎｇｅ  ２０２、Ｃｏｌｏｒｔｅｘ  Ｒｅｄ１０１、１０３、１１５、１１６、Ｄ３Ｂ、Ｐ-６２５、１０２、Ｈ-１０２４、１０５Ｃ、ＵＦＮ、ＵＣＮ、ＵＢＮ、Ｕ３ＢＮ、ＵＲＮ、ＵＧＮ、ＵＧ２７６、Ｕ４５６、Ｕ４５７、１０５Ｃ、ＵＳＮ、Ｃｏｌｏｒｔｅｘ  Ｍａｒｏｏｎ６０１、Ｃｏｌｏｒｔｅｘ  ＢｒｏｗｎＢ６１０Ｎ、Ｃｏｌｏｒｔｅｘ  Ｖｉｏｌｅｔ６００、Ｐｉｇｍｅｎｔ  Ｒｅｄ  １２２、Ｃｏｌｏｒｔｅｘ  Ｂｌｕｅ５１６、５１７、５１８、５１９、Ａ８１８、Ｐ-９０８、５１０、Ｃｏｌｏｒｔｅｘ  Ｇｒｅｅｎ４０２、４０３、Ｃｏｌｏｒｔｅｘ  Ｂｌａｃｋ  ７０２、Ｕ９０５（山陽色素製）；
Ｌｉｏｎｏｌ  Ｙｅｌｌｏｗ１４０５Ｇ、Ｌｉｏｎｏｌ  Ｂｌｕｅ  ＦＧ７３３０、ＦＧ７３５０、ＦＧ７４００Ｇ、ＦＧ７４０５Ｇ、ＥＳ、ＥＳＰ-Ｓ（東洋インキ製）、
Ｔｏｎｅｒ  Ｍａｇｅｎｔａ  Ｅ０２、Ｐｅｒｍａｎｅｎｔ  ＲｕｂｉｎＦ６Ｂ、Ｔｏｎｅｒ  Ｙｅｌｌｏｗ  ＨＧ、Ｐｅｒｍａｎｅｎｔ  Ｙｅｌｌｏｗ  ＧＧ-０２、Ｈｏｓｔａｐｅａｍ  ＢｌｕｅＢ２Ｇ（ヘキストインダストリ製）；
Ｎｏｖｏｐｅｒｍ  Ｐ-ＨＧ、Ｈｏｓｔａｐｅｒｍ  Ｐｉｎｋ  Ｅ、Ｈｏｓｔａｐｅｒｍ  Ｂｌｕｅ  Ｂ２Ｇ（クラリアント製）；
カーボンブラック＃２６００、＃２４００、＃２３５０、＃２２００、＃１０００、＃９９０、＃９８０、＃９７０、＃９６０、＃９５０、＃８５０、ＭＣＦ８８、＃７５０、＃６５０、ＭＡ６００、ＭＡ７、ＭＡ８、ＭＡ１１、ＭＡ１００、ＭＡ１００Ｒ、ＭＡ７７、＃５２、＃５０、＃４７、＃４５、＃４５Ｌ、＃４０、＃３３、＃３２、＃３０、＃２５、＃２０、＃１０、＃５、＃４４、ＣＦ９（三菱化学製）などが挙げられる。
【００８８】
顔料の分散は、例えばボールミル、サンドミル、アトライター、ロールミル、アジテータ、ヘンシェルミキサ、コロイドミル、超音波ホモジナイザー、パールミル、湿式ジェットミル、及びペイントシェーカー等により行うことができる。顔料の分散は、顔料粒子の平均粒子径が、好ましくは０．０８〜０．５μｍ、最大粒子径が好ましくは０．３〜１０μｍ、より好ましくは０．３〜３μｍとなるように行われることが好ましい。顔料の分散は、顔料、分散剤、及び分散媒体の選定、分散条件、及びろ過条件等によって、調整される。
【００８９】
イエローインクに含まれる顔料は、イソインドリン系顔料であることが好ましい。イソインドリン系顔料は、インクの彩度、硬化性を向上させる。また、イソインドリン系顔料の多くは、顔料表面に親水性基が少ない。そのため、イソインドリン系顔料は、顔料誘導体によって光沢調整効果が得られ易い。イソインドリン系顔料は、１，３−ジイミノイソインドリンと活性メチレン化合物を縮合して得られる顔料であり、例えばＰｉｇｍｅｎｔ  Ｙｅｌｌｏｗ１３９が挙げられる。この他にも本発明においては、Ｐｉｇｍｅｎｔ  Ｙｅｌｌｏｗ１０９、Ｐｉｇｍｅｎｔ  Ｙｅｌｌｏｗ１１０、Ｐｉｇｍｅｎｔ  Ｙｅｌｌｏｗ１８５等が好ましく用いられる。
【００９０】
マゼンダインクに含まれる顔料は、混晶顔料であることが好ましい。混晶顔料は、インクの色再現性を向上させる。また、混晶顔料の多くは、顔料表面に親水性基が少ない。そのため、顔料誘導体による光沢調整効果が得られ易い。混晶顔料は、Ｐｉｇｍｅｎｔ  Ｖｉｏｌｅｔ１９を含むものが好ましい。Ｐｉｇｍｅｎｔ  Ｖｉｏｌｅｔ１９を含む混晶顔料としては、Ｐｉｇｍｅｎｔ  Ｖｉｏｌｅｔ１９/Ｐｉｇｍｅｎｔ  Ｒｅｄ２０２混晶顔料、Ｐｉｇｍｅｎｔ  Ｖｉｏｌｅｔ１９/Ｐｉｇｍｅｎｔ  Ｒｅｄ１２２混晶顔料等が挙げられる。
【００９１】
各インクに含まれる顔料の含有量は、インク全質量に対して０．１〜２０質量％であることが好ましく、０．４〜１０質量％であることがより好ましい。顔料の含有量が少なすぎると、得られる画像の発色が十分ではなく、多すぎるとインクの粘度が高くなり、射出性が低下するからである。
【００９２】
１−５．顔料誘導体
インクセットの少なくとも１つのインクは親水性基を有する顔料誘導体を含有する。一方で、インクセットの少なくとも他の１つのインクは、親水性基を有する顔料誘導体を含有しないことが好ましい。
【００９３】
親水性基を有する顔料誘導体とは、顔料分子骨格にスルホン酸基、アミノ酸基等、官能基を導入したものである。顔料誘導体は、顔料表面にファンデルワールス力、疎水性結合、π-πスタッキング等により吸着し、顔料表面を親水的に改質するものである。顔料誘導体が有する官能基に特に制限は無いが、顔料誘導体量が多すぎると顔料としての性質が薄れ、画像がにじみやすくなるため、少量添加で効果の得られる官能基が好ましい。具体的には、スルホン酸基が好ましい。
【００９４】
顔料誘導体の基本骨格に特に制限は無いが、ジスアゾ骨格、キナクリドン骨格、フタロシアニン骨格を持つものが好適である。インクに含まれる顔料誘導体の基本骨格は、そのインクに含まれる顔料の基本骨格と異なることが好ましい。
【００９５】
顔料誘導体は公知の方法で合成できる。顔料を濃硫酸等の薬剤で表面改質して官能基を導入してもよいし、官能基を有する原料を出発原料として合成してもよい。また、酸性染料等、親水性基と顔料骨格を分子構造に持つものであってもよい。
【００９６】
イエローインクまたはマゼンダインクは、顔料誘導体を含むことが好ましい。イエロー、マゼンタ顔料は顔料表面の親水性基が少ないものが多いため、顔料誘導体による光沢調整効果がより得られ易いからである。
【００９７】
顔料誘導体を含有するインクにおける顔料誘導体の含有量は、顔料の全質量に対して２〜４質量％であることが好ましい。２％未満では光沢制御効果が得られにくく、４％以上だとゲル化剤の結晶化を阻害してピニング効果が得られないことがあるからである。
【００９８】
１−６．分散剤など
インクには、顔料の分散性を高めるために、分散剤がさらに含まれていてもよい。分散剤の例には、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、及びステアリルアミンアセテート等が含まれる。分散剤の市販品の例には、Ａｖｅｃｉａ社のＳｏｌｓｐｅｒｓｅシリーズや、味の素ファインテクノ社のＰＢシリーズ等が含まれる。
【００９９】
インクには、必要に応じて分散助剤がさらに含まれていてもよい。分散助剤は、顔料に応じて選択されればよい。
【０１００】
分散剤及び分散助剤の合計量は、顔料に対して１〜５０質量％であることが好ましい。
【０１０１】
インクには、必要に応じて顔料を分散させるための分散媒体がさらに含まれていてもよい。分散媒体として溶剤がインクに含まれてもよいが、形成された画像における溶剤の残留を抑制するためには、前述のような活性光線硬化性化合物（特に粘度の低いモノマー）が分散媒体であることが好ましい。
【０１０２】
１−７．その他の成分
インクには、必要に応じて他の成分がさらに含まれていてもよい。他の成分は、各種添加剤や他の樹脂等であってよい。添加剤の例には、界面活性剤、レベリング添加剤、マット剤、紫外線吸収剤、赤外線吸収剤、抗菌剤、インクの保存安定性を高めるための塩基性化合物等も含まれる。塩基性化合物の例には、塩基性アルカリ金属化合物、塩基性アルカリ土類金属化合物、アミンなどの塩基性有機化合物などが含まれる。他の樹脂の例には、硬化膜の物性を調整するための樹脂などが含まれ、例えばポリエステル系樹脂、ポリウレタン系樹脂、ビニル系樹脂、アクリル系樹脂、ゴム系樹脂、及びワックス類等が含まれる。
【０１０３】
インクは、前述の活性光線硬化性化合物と、ワックスと、液体成分と、任意の各成分とを、加熱下において混合することにより得ることができる。得られた混合液を所定のフィルターで濾過することが好ましい。
【０１０４】
２．インクジェット記録
上述のインクセットを用いた、インクジェット記録方法について説明する。
【０１０５】
２−１．インクジェット記録方法
インクジェット記録方法は、１）インクを記録媒体に射出する工程と、２）記録媒体に着弾したインクに活性光線を照射して、上述のインクを硬化させる工程と、を含む。
【０１０６】
１）射出工程においては、吐出用記録ヘッドに収納されたインクジェットインクを、ノズルを通して記録媒体に向けて液滴として吐出すればよい。このとき、吐出用記録ヘッドに収納されたインクジェットインクの温度は、当該インクに含まれるワックスの含有量が、当該インクにおけるワックスの飽和溶解量以下となる温度とする。つまり、吐出用記録ヘッドに収納されたインクジェットインクにおいて、ワックスはできるだけ溶解させておく。具体的には、インクは、記録ヘッド、インク流路、及びインクを８０〜１４０℃に加熱して吐出することが吐出安定性の点で好ましい。
【０１０７】
インクを射出する記録媒体は、ポリプロピレン、ポリエチレン、ポリエチレンテレフタレート等の非吸収性記録媒体であることが好ましい。
【０１０８】
２）硬化工程においては、記録媒体に着弾したインクに光を照射する。照射される光は、活性光線硬化性化合物の種類によって適宜選択すればよく、紫外線や電子線などでありうる。
【０１０９】
活性光線は、記録媒体へのインク着弾後０．００１秒〜１．０秒の間に照射されることが好ましく、より好ましくは０．００１秒〜０．５秒である。
【０１１０】
本発明のインクジェットインク記録方法は、高品位で画像耐久性が高い画像を形成するため、かつより高速での印字を達成するため、記録媒体の記録面側を加熱して記録することが好ましい。印字の際に、予め記録媒体を加熱しておくことにより、記録媒体へインクを付与した後、インクの乾燥性及び増粘速度を向上させ、にじみを防止することにより、高画質が得られる。
【０１１１】
加熱条件は、記録面側の表面温度を３５℃以上、９０℃以下になるように調整することが好ましい。記録媒体の記録面を３５℃以上、９０℃以下に温調することで、高画質と、十分な画像耐久性が得やすいことに加え、乾燥時間を短縮でき、インク出射性に大きな影響を与えることなく安定にプリントすることができる。記録媒体の記録面温度を４０℃以上、６０℃以下に加熱することがより好ましい。
【０１１２】
加熱方法としては、記録媒体搬送系またはプラテン部材に発熱ヒーターを組み込み、記録媒体下方より接触式で加熱する方法や、ランプ等の輻射熱を利用し、下方または上方から非接触で加熱方法を選択することができる。
【０１１３】
更に必要に応じて、記録媒体上にインクを付与した後、不要な有機溶剤等を除去する目的で、乾燥工程を設けることができる。インクの乾燥手段としては特に制限はないが、例えば、記録媒体の裏面を加熱ローラーあるいはフラットヒータ等に接触させて乾燥させる方法や、印字面にドライヤー等で温風を吹き付ける手段、あるいは減圧処理により揮発成分を除去する方法等を適宜選択あるいは組み合わせて用いることができる。
【０１１４】
２−２．インクジェット記録装置
活性光線硬化型インクジェット方式のインクジェット記録装置について説明する。活性光線硬化型インクジェット方式のインクジェット記録装置には、ライン記録方式（シングルパス記録方式）のものと、シリアル記録方式のものとがある。求められる画像の解像度や記録速度に応じて選択されればよいが、高速記録の観点では、ライン記録方式（シングルパス記録方式）が好ましい。
【０１１５】
２−２−１．ライン記録方式について
図１Ａおよび図１Ｂで示したインクジェット記録装置はライン記録方式用の記録装置である。図１Ａはインクジェット記録装置の要部の構成の一例の側面図であり、図１Ｂはその上面図である。図１Ａおよび図１Ｂに示されるように、インクジェット記録装置１０は、複数のインク吐出用記録ヘッド１４を収容するヘッドキャリッジ１６と、記録媒体１２の全幅を覆い、かつヘッドキャリッジ１６の（記録媒体の搬送方向）下流側に配置された活性光線照射部１８と、記録媒体１２の下面に配置された温度制御部１９と、を有する。
【０１１６】
ヘッドキャリッジ１６に各色インクの複数個の吐出用記録ヘッド１４が、記録材料の全幅をカバーするようにして固定配置されている。インク吐出用記録ヘッド１４にはインクが供給されるようになっている。たとえば、インクジェット記録装置１０に着脱自在に装着されたインクカートリッジ３１などから、直接又はインク供給手段３０により、インク吐出用記録ヘッド１４にインクが供給されるようになっていてもよい。
【０１１７】
記録材料がそれら固定されたヘッドキャリッジ下を搬送されることで画像を形成する。
【０１１８】
インク吐出用記録ヘッド１４は、色ごとに、記録媒体１２の搬送方向に複数配置される。記録媒体１２の搬送方向に配置されるインク吐出用記録ヘッド１４の数は、インク吐出用記録ヘッド１４のノズル密度と、印刷画像の解像度によって設定される。例えば、液滴量２ｐｌ、ノズル密度３６０ｄｐｉのインク吐出用記録ヘッド１４を用いて１４４０ｄｐｉの解像度の画像を形成する場合には、記録媒体１２の搬送方向に対して４つのインク吐出用記録ヘッド１４をずらして配置すればよい。また、液滴量６ｐｌ、ノズル密度３６０ｄｐｉのインク吐出用記録ヘッド１４を用いて７２０×７２０ｄｐｉの解像度の画像を形成する場合には、２つのインク吐出用記録ヘッド１４をずらして配置すればよい。ｄｐｉとは、２．５４ｃｍ当たりのインク滴（ドット）の数を表す。ｄｐｉとは、２．５４ｃｍ当たりのドット数を表す。
【０１１９】
活性光線照射部１８は、記録媒体１２の全幅を覆い、かつ記録媒体の搬送方向についてヘッドキャリッジ１６の下流側に配置されている。活性光線照射部１８は、インク吐出用記録ヘッド１４により吐出されて、記録媒体に着弾した液滴に活性光線を照射し、液滴を硬化させる。
【０１２０】
ヘッドキャリッジ下流側には、メタルハライドランプあるいはＬＥＤランプが記録材料の全幅をカバーするように配置され、インクが記録材料に着弾した後速やかに該ランプにより紫外線が照射され画像が完全に定着される。
【０１２１】
活性光線が紫外線である場合、活性光線照射部１８（紫外線照射手段）の例には、蛍光管（低圧水銀ランプ、殺菌灯）、冷陰極管、紫外レーザー、数１００Ｐａ〜１ＭＰａまでの動作圧力を有する低圧、中圧、高圧水銀ランプ、メタルハライドランプ及びＬＥＤ等が含まれる。硬化性の観点から、照度１００ｍＷ／ｃｍ２以上の紫外線を照射する紫外線照射手段；具体的には、高圧水銀ランプ、メタルハライドランプ及びＬＥＤ等が好ましく、消費電力の少ない点から、ＬＥＤがより好ましい。具体的には、Ｐｈｏｓｅｏｎ  Ｔｅｃｈｎｏｌｏｇｙ社製  ３９５ｎｍ、水冷ＬＥＤを用いることができる。
【０１２２】
活性光線が電子線である場合、活性光線照射部１８（電子線照射手段）の例には、スキャニング方式、カーテンビーム方式、ブロードビーム方式等の電子線照射手段が含まれるが、処理能力の観点から、カーテンビーム方式の電子線照射手段が好ましい。電子線照射手段の例には、日新ハイボルテージ（株）製の「キュアトロンＥＢＣ−２００−２０−３０」、ＡＩＴ（株）製の「Ｍｉｎ−ＥＢ」等が含まれる。
【０１２３】
温度制御部１９は、記録媒体１２の下面に配置されており、記録媒体１２を所定の温度に維持する。温度制御部１９は、例えば各種ヒータ等でありうる。
【０１２４】
以下、ライン記録方式のインクジェット記録装置１０を用いた画像記録方法を説明する。記録媒体１２を、インクジェット記録装置１０のヘッドキャリッジ１６と温度制御部１９との間に搬送する。一方で、記録媒体１２を、温度制御部１９により所定の温度に調整する。次いで、ヘッドキャリッジ１６のインク吐出用記録ヘッド１４から高温のインクを吐出して、記録媒体１２上に付着（着弾）させる。そして、活性光線照射部１８により、記録媒体１２上に付着したインク滴に活性光線を照射して硬化させる。
【０１２５】
インク吐出用記録ヘッド１４からインクを吐出する際の、インク吐出用記録ヘッド１４内のインクの温度は、インクの射出性を高めるためには、当該インクのゲル化温度よりも１０〜３０℃高い温度に設定されることが好ましい。インク吐出用記録ヘッド１４内のインク温度が、（ゲル化温度＋１０）℃未満であると、インク吐出用記録ヘッド１４内もしくはノズル表面でインクがゲル化して、インクの射出性が低下しやすい。一方、インク吐出用記録ヘッド１４内のインクの温度が（ゲル化温度＋３０）℃を超えると、インクが高温になりすぎるため、インク成分が劣化することがある。
【０１２６】
インク吐出用記録ヘッド１４の各ノズルから吐出される１滴あたりの液滴量は、画像の解像度にもよるが、高解像度の画像を形成するためには、１ｐｌ〜１０ｐｌであることが好ましく、０．５〜４．０ｐｌであることがより好ましい。特に本発明においては、液滴量０．５〜２．５ｐｌの小液滴で吐出し画像形成することが、高精細な画像を形成するために好ましい。
【０１２７】
活性光線の照射は、隣り合うインク滴同士が合一するのを抑制するために、インク滴が記録媒体上に付着した後１０秒以内、好ましくは０．００１秒〜５秒以内、より好ましくは０．０１秒〜２秒以内に行うことが好ましい。活性光線の照射は、ヘッドキャリッジ１６に収容された全てのインク吐出用記録ヘッド１４からインクを吐出した後に行われることが好ましい。
【０１２８】
活性光線が電子線である場合、電子線照射の加速電圧は、十分な硬化を行うためには、３０〜２５０ｋＶとすることが好ましく、３０〜１００ｋＶとすることがより好ましい。加速電圧が１００〜２５０ｋＶである場合、電子線照射量は３０〜１００ｋＧｙであることが好ましく、３０〜６０ｋＧｙであることがより好ましい。
【０１２９】
硬化後の総インク膜厚は、２〜２５μｍであることが好ましい。「総インク膜厚」とは、記録媒体に描画されたインク膜厚の最大値である。
【０１３０】
２−２−２．シリアル記録方式について
図２は、シリアル記録方式のインクジェット記録装置２０の要部の構成の一例を示す図である。図２に示されるように、インクジェット記録装置２０は、記録媒体の全幅を覆うように固定配置されたヘッドキャリッジ１６の代わりに、記録媒体の全幅よりも狭い幅であり、かつ複数のインク吐出用記録ヘッド２４を収容するヘッドキャリッジ２６と、ヘッドキャリッジ２６を記録媒体１２の幅方向に可動させるためのガイド部２７と、を有する以外は図１Ａ、図１Ｂと同様に構成されうる。
【０１３１】
シリアル記録方式のインクジェット記録装置２０では、ヘッドキャリッジ２６がガイド部２７に沿って記録媒体１２の幅方向に移動しながら、ヘッドキャリッジ２６に収容されたインク吐出用記録ヘッド２４からインクを吐出する。ヘッドキャリッジ２６が記録媒体１２の幅方向に移動しきった後（パス毎に）、記録媒体１２を搬送方向に送り、活性光線照射部２８で活性光線を照射する。これらの操作以外は、前述のライン記録方式のインクジェット記録装置１０とほぼ同様にして画像を記録する。
【実施例】
【０１３２】
本発明について、実施例を挙げて具体的に説明するが、本発明の実施態様はこれらの例に限定されるものではない。
【０１３３】
１．インクの調製
【０１３４】
（１）顔料分散液３の調製(顔料分散液組成)
・光重合性化合物：ＡＰＧ−２００（トリプロピレングリコールジアクリレート、新中村化）  ７１．４ｇ
・重合禁止剤：Ｉｒｇａｓｔａｂ  ＵＶ１０（BASF社製）  ０．５ｇ
・有機顔料：Ｐｉｇｍｅｎｔ  Ｙｅｌｌｏｗ  １８５（Paliotol Yellow Ｄ１１５５、ＢＡＳＦ社製)  ２０ｇ
・分散剤 : アジスパーＰＢ８２４(味の素ファインテクノ社製)  ８．０ｇ
・顔料誘導体Ａ：ソルスパース２２０００（ルーブリゾール社製)  ０．６ｇ
【０１３５】
ＡＰＧ−２００と重合禁止剤と分散剤を２００ｃｃのポリエチレン容器(蓋付き)温度５５℃のサーモバスに入れて、マグネットスターラーで３０分間撹拌しながら完全に溶解した。さらにそこに有機顔料と顔料誘導体Ａを全量投入してよく振った。その後、同ポットに分散メディア(ジルコニアビーズ、０．５ｍｍφ)を１００ｇ入れてから、振動ミル(Red devil 5400HC)で２時間振動分散させ、顔料分散体を調製した。
【０１３６】
（２）インク３の調製(ゲル化剤添加前までの処理方法)
・顔料分散液３  １９ｇ
・光重合性化合物：ＡＰＧ−２００  ５１．９ｇ
・光重合性化合物：ＳＲ３４４  (ポリエチレングリコール♯４００ジアクリレート、ＳＡＲＴＯＭＥＲ社製)  ２０．０ｇ
・光重合開始剤：Ｉｒｕｇａｃｕｒｅ８１９（ＢＡＳＦ社製）  ３ｇ
・光重合開始剤：ＴＰＯ（フォスフィンオキサイド、ＤＡＲＯＣＵＲＥ  ＴＰＯ，ＢＡＳＦ社製）  ３ｇ
・重合禁止剤：Ｉｒｇａｓｔａｂ  ＵＶ１０  ０．１ｇ
・界面活性剤：ＫＦ−３５２（ポリエーテル変性シリコンオイル、信越化学工業社製）  ０．０５ｇ
【０１３７】
ＡＰＧ−２００と、ＳＲ３４４と、重合開始剤などをそれぞれ計量して、溶解ビーカーに入れて撹拌を３０分行い、そこに残りの顔料分散液３を１９ｇ添加してさらに３０分間撹拌して終了した。
【０１３８】
（３）ゲル化剤添加によるインク３の調製完了
上記（２）で調製したインクを８０℃に加熱した状態で、ゲル化剤(カオーワックスＴ１)を３ｇ添加してさらに３０分間よく撹拌した。その後、メンプレンフィルター(公称ろ過精度;３μｍ、ロキテクノ製SLS030)を通過させてインク３の調製を完了した。
【０１３９】
（４）ゲル化温度（Ｔｇｅｌ）
得られたインク１〜１４についてゲル化温度（Ｔｇｅｌ）を測定した。ゲル化温度（Ｔｇｅｌ）は、動的粘弾性の温度変化を測定した際に貯蔵弾性率Ｇ′が１００ｍＰａ以上となる時の温度として測定した。なお、貯蔵弾性率Ｇ′は、昇温／降温速度０．１℃／ｓ、歪み５％、角周波数１０ｒａｄｉａｎ／ｓの条件で測定した。
【０１４０】
２．インクセットの調製
表１と２に示す組成に変えたことを除いて、顔料分散液３の調製と同様にして、各顔料分散液を調製した。表３および４に示す組成に変えたことを除いて、インク３の調製と同様にして、各インクを調製した。さらに、インク１〜１４を用いて、表５〜７に示すインクセットを用意した。
【表１】
2015083647.tif 000009
【表２】
2015083647.tif 000010
【表３】
2015083647.tif 000011
【表４】
2015083647.tif 000012
【表５】
2015083647.tif 000013
【表６】
2015083647.tif 000014
【表７】
2015083647.tif 000015
【０１４１】
３．画像形成
上記方法で調製した各インクセットを、加熱ライン(８０℃)に入れて射出試験用インクジェットヘッド(コニカミノルタ(株)製、ＨＡ５１２)まで引き込んだ。そして、インクジェットヘッドを８０℃に加熱維持し、インク液滴８ｐＬ、電圧値１６Ｖで動作させながら、画像形成面を予め５０℃（条件１）または４０℃（条件２）に加熱しておいた記録媒体（ＯＫトップコート紙）に、１００％ベタ印字を幅１００ｍｍ×長さ３００ｍｍに渡って印字した。その後、ＬＥＤランプで２５０ｍｍＪのエネルギーで照射させて、インク表面を硬化させた。
【０１４２】
（１）（カラー画像形成）
図１Ａ，１Ｂに示したラインヘッド方式のインクジェット記録装置を使用して、カラー画像を作製し、評価を行った。Ｙ、Ｍ、Ｃ、Ｋのそれぞれの記録ヘッドにインクセット３及び８のインク各色を充填し、ＯＫトップコートに（米坪量１２８ｇ／ｍ２  王子製紙社製）、実施例３に記載の方法と同様にしてＪＩＳ／ＳＣＩＤ  Ｎ５「自転車」画像をＡ４サイズでプリントした。記録ヘッドの温度は８０℃、記録媒体の温度は５０℃（条件１）または４０℃（条件２）のそれぞれの温度で印字を行った。
【０１４３】
（インクジェットプリンター条件）
インク供給系は、インクタンク、供給パイプ、記録ヘッド直前の前室インクタンク、フィルター付き配管、ピエゾヘッドからなり、前室タンクから記録ヘッド部分まで断熱して、各インクをゲル化温度Ｔｇｅｌ＋３０℃に加温した。また、ピエゾヘッドもヒーターを内蔵させ、記録ヘッド内のインク温度を、インクのゲル化温度Ｔｇｅｌ＋３０℃に加熱した。ピエゾヘッドはノズル径２０μｍ、ノズル数５１２ノズル（２５６ノズル×２列、千鳥配列、１列のノズルピッチ３６０ｄｐｉ）で、各々１滴の液滴量が２．５ｐｌとなる条件で、液滴速度約６ｍ／ｓｅｃで出射させて、１４４０ｄｐｉ×１４４０ｄｐｉの記録解像度で印字した。
【０１４４】
記録速度は４００ｍｍ／ｓで記録した。また各記録媒体は、温度制御装置の温度を調温することで表３、４に記載の温度に調温した。画像が形成された後、記録装置の下流部に配置したＬＥＤランプ（浜松ホトニクス社製３８５ｎｍ、記録媒体とランプの距離２ｍｍ、最大出力３８００ｍＷ／ｃｍ２（浜松ホトニクス社製  紫外線積算光量計：Ｃ９５３６−０２で測定））により紫外線を照射してインクを硬化した。また、上記の画像形成は、２３℃、５５％ＲＨの環境下で行った。なお、本発明でいうｄｐｉとは、２．５４ｃｍ当たりのドット数を表す。
【０１４５】
４．画像の評価
上記画像形成方法で記録したインクセット１〜５、インクセット６〜１１、カラーインクセット１〜３の各画像を、以下の基準に基づいて評価した。具体的には、光沢度を測定し、画像濃度ムラ、画像光沢の評価を行った。得られた結果をまとめて表５〜７に示す。
【０１４６】
４−１．光沢度の測定
画像の６０度鏡面光沢度は、ＪＩＳ−Ｚ−８７４１で規定された測定方法に則り、変角光沢度計ＰＧ−１Ｍ（日本電色工業社製）を用いて測定した。光沢度計の光を、画像に対して６０度の入射角で、かつインクジェットヘッド印字方向と平行に照射した。表５および６には、光沢度の差を記載した。
【０１４７】
４−２．画像濃度ムラ評価
◎  １５ｃｍ離れた位置から観測して画像に濃度ムラが認められない
○  １５ｃｍ離れた位置から観測すると画像の一部において濃度ムラが認められ、３０ｃｍ離した位置からは濃度ムラが認められない
×  ３０ｃｍ離した位置から観測して画像に濃度ムラが認められる。
【０１４８】
４−３．画像光沢評価
◎：オフセット印刷物と比較しても遜色のない光沢均質感である
○：２次色の高濃度部や、画像部の境界領域において光沢が不均質の部分がある
×：画像全体に渡って光沢が不均質であり、実用上問題となるレベルである。
【０１４９】
本発明の範囲内にあるインクセット３，４，８，９、カラーインクセット１，２は、いずれの評価項目においても良好な評価が得られた。
【符号の説明】
【０１５０】
１０、２０  インクジェット記録装置
１２  記録媒体
１４、２４  インク吐出用記録ヘッド
１６、２６  ヘッドキャリッジ
１８、２８  活性光線照射部
１９  温度制御部
２７  ガイド部
【図１Ａ】
2015083647.tif 000016
【図１Ｂ】
2015083647.tif 000017
【図２】
2015083647.tif 000018